【手続補正書】
【提出日】平成29年9月4日(2017.9.4)
【手続補正１】
【補正対象書類名】明細書
【補正対象項目名】００７２
【補正方法】変更
【補正の内容】
【００７２】
本出願で引用されたすべての米国特許及び米国特許出願は、完全に記載されたものとして、参照により本明細書に組み込まれる。本発明は、先に記載された特定の実施例及び実施形態に限定されると考慮すべきではなく、このような実施形態は、本発明の様々な態様の説明を容易にするために詳細に記載される。むしろ、本発明は、添付の特許請求の範囲及びその等価物によって定義されるような本発明の範囲内に包含される様々な修正、等価プロセス、及び代替的装置を含む、本発明のすべての態様を網羅するものと理解すべきである。本発明の実施態様の一部を以下の態様［１］−［２１］に記載する。
［態様１］
通過光を実質的に透過し、ブロック光を実質的に反射する反射型偏光子であって、
垂直入射する波長６００ｎｍ〜７５０ｎｍのブロック光の平均透過率が、垂直入射する波長４２０ｎｍ〜６００ｎｍのブロック光の平均透過率の約１．５倍以上であり、かつ
波長が４００ｎｍ〜６８０ｎｍの範囲の場合、入射角６０°で測定した通過光の透過率が９０％以上である、反射型偏光子。
［態様２］
垂直入射する波長６００ｎｍ〜７５０ｎｍのブロック光の平均透過率が、垂直入射する波長４２０ｎｍ〜６００ｎｍのブロック光の平均透過率の約１．８倍以上である、態様１に記載の反射型偏光子。
［態様３］
通過光を実質的に透過し、ブロック光を実質的に反射する反射型偏光子であって、
垂直入射する波長６００ｎｍ〜７５０ｎｍのブロック光の平均透過率が、垂直入射する波長４００ｎｍ〜６００ｎｍのブロック光の平均透過率の約１．２５倍以上であり、かつ
波長が４００ｎｍ〜６８０ｎｍの範囲の場合、入射角６０°で測定した通過光の透過率が９０％以上である、反射型偏光子。
［態様４］
垂直入射する波長６００ｎｍ〜７５０ｎｍのブロック光の平均透過率が、垂直入射する波長４００ｎｍ〜６００ｎｍのブロック光の平均透過率の約１．５倍以上である、態様３に記載の反射型偏光子。
［態様５］
波長が４００ｎｍ〜６００ｎｍの範囲の場合、垂直入射でのブロック光の平均透過率が約５％以下である、態様１〜４のいずれか一項に記載の反射型偏光子。
［態様６］
波長が４２０ｎｍ〜６００ｎｍの範囲の場合、垂直入射でのブロック光の平均透過率が約５％以下である、態様１〜４のいずれか一項に記載の反射型偏光子。
［態様７］
通過光を実質的に透過し、ブロック光を実質的に反射する反射型偏光子であって、
波長が６００ｎｍ〜７５０ｎｍの範囲の場合、垂直入射でのブロック光の平均透過率が約５％以上であり、かつ
波長が４００ｎｍ〜６８０ｎｍの範囲の場合、入射角６０°で測定した通過光の透過率が９０％以上である、反射型偏光子。
［態様８］
波長が４００ｎｍ〜６００ｎｍの範囲の場合、垂直入射でのブロック光の平均透過率が約５％以下である、態様７に記載の反射型偏光子。
［態様９］
波長が６００ｎｍ〜６８０ｎｍの範囲の場合、垂直入射でのブロック光の平均透過率が４％以上である、態様７又は８に記載の反射型偏光子。
［態様１０］
波長が６８０ｎｍ〜７３０ｎｍの範囲の場合、垂直入射でのブロック光の平均透過率が約８％以上である、態様７〜９のいずれか一項に記載の反射型偏光子。
［態様１１］
通過光を実質的に透過し、ブロック光を実質的に反射する反射型偏光子であって、
波長が４００ｎｍ〜６００ｎｍの範囲の場合、垂直入射でのブロック光の平均透過率が約５％以下であり、
波長が６００ｎｍ〜６８０ｎｍの範囲の場合、垂直入射でのブロック光の平均透過率が４％以上であり、
波長が６８０ｎｍ〜７３０ｎｍの範囲の場合、垂直入射でのブロック光の平均透過率が約８％以上であり、
波長が７３０ｎｍ〜７８０ｎｍの範囲の場合、垂直入射でのブロック光の平均透過率が約１０％以上であり、かつ
波長が４００ｎｍ〜６８０ｎｍの範囲の場合、入射角６０°で測定した通過光の透過率が９０％以上である、反射型偏光子。
［態様１２］
通過光を実質的に透過し、ブロック光を実質的に反射する反射型偏光子であって、
波長４２０ｎｍ〜７５０ｎｍの垂直入射でのブロック光の平均透過率が約４．５％以上であるが、１２％以下であり、かつ
波長が４００ｎｍ〜６８０ｎｍの範囲の場合、入射角６０°で測定した通過光の透過率が９０％以上である、反射型偏光子。
［態様１３］
通過光を実質的に透過し、ブロック光を実質的に反射する反射型偏光子であって、
波長が７３０ｎｍ〜７８０ｎｍの範囲の場合、垂直入射でのブロック光の平均透過率が約１０％以上であるが、３０％以下であり、かつ
波長が４００ｎｍ〜６８０ｎｍの範囲の場合、入射角６０°で測定した通過光の透過率が９０％以上である、反射型偏光子。
［態様１４］
波長が６００ｎｍ〜６８０ｎｍの範囲の場合、垂直入射でのブロック光の平均透過率が４％以上であるが、１５％以下である、態様１３に記載の反射型偏光子。
［態様１５］
波長が６８０ｎｍ〜７３０ｎｍの範囲の場合、垂直入射でのブロック光の平均透過率が約８％以上であるが、２５％以下である、態様１３又は１４に記載の反射型偏光子。
［態様１６］
通過光を実質的に透過し、ブロック光を実質的に反射する反射型偏光子であって、
波長６００ｎｍ〜７５０ｎｍの垂直入射でのブロック光の平均透過率が、波長４２０ｎｍ〜６００ｎｍの垂直入射でのブロック光の平均透過率の約１．５倍以上であり、かつ
波長が４００ｎｍ〜６８０ｎｍの範囲の場合、入射角６０°で測定した通過光の透過率が、垂直入射で測定した通過光の透過率以上である反射型偏光子。
［態様１７］
前記反射型偏光子が２６μｍよりも薄い、態様１〜１６のいずれか一項に記載の反射型偏光子。
［態様１８］
態様１〜１７のいずれか一項に記載の反射型偏光子を含む、光学的積層体。
［態様１９］
吸収性偏光子を更に含む、態様１８に記載の光学的積層体。
［態様２０］
ＬＣＤパネルを更に含む、態様１８又は１９に記載の光学的積層体。
［態様２１］
態様１８〜２０のいずれか一項に記載の光学的積層体を含む、バックライト。
【手続補正２】
【補正対象書類名】特許請求の範囲
【補正対象項目名】全文
【補正方法】変更
【補正の内容】
【特許請求の範囲】
【請求項１】
通過光を実質的に透過し、ブロック光を実質的に反射する反射型偏光子であって、
垂直入射する波長６００ｎｍ〜７５０ｎｍのブロック光の平均透過率が、垂直入射する波長４２０ｎｍ〜６００ｎｍのブロック光の平均透過率の約１．５倍以上であり、かつ
波長が４００ｎｍ〜６８０ｎｍの範囲の場合、入射角６０°で測定した通過光の透過率が９０％以上である、反射型偏光子。
【請求項２】
通過光を実質的に透過し、ブロック光を実質的に反射する反射型偏光子であって、
垂直入射する波長６００ｎｍ〜７５０ｎｍのブロック光の平均透過率が、垂直入射する波長４００ｎｍ〜６００ｎｍのブロック光の平均透過率の約１．２５倍以上であり、かつ
波長が４００ｎｍ〜６８０ｎｍの範囲の場合、入射角６０°で測定した通過光の透過率が９０％以上である、反射型偏光子。
【請求項３】
垂直入射する波長６００ｎｍ〜７５０ｎｍのブロック光の平均透過率が、垂直入射する波長４００ｎｍ〜６００ｎｍのブロック光の平均透過率の約１．５倍以上である、請求項２に記載の反射型偏光子。
【請求項４】
通過光を実質的に透過し、ブロック光を実質的に反射する反射型偏光子であって、
波長が６００ｎｍ〜７５０ｎｍの範囲の場合、垂直入射でのブロック光の平均透過率が約５％以上であり、かつ
波長が４００ｎｍ〜６８０ｎｍの範囲の場合、入射角６０°で測定した通過光の透過率が９０％以上である、反射型偏光子。
【請求項５】
波長が４００ｎｍ〜６００ｎｍの範囲の場合、垂直入射でのブロック光の平均透過率が約５％以下である、請求項４に記載の反射型偏光子。
【請求項６】
通過光を実質的に透過し、ブロック光を実質的に反射する反射型偏光子であって、
波長が４００ｎｍ〜６００ｎｍの範囲の場合、垂直入射でのブロック光の平均透過率が約５％以下であり、
波長が６００ｎｍ〜６８０ｎｍの範囲の場合、垂直入射でのブロック光の平均透過率が４％以上であり、
波長が６８０ｎｍ〜７３０ｎｍの範囲の場合、垂直入射でのブロック光の平均透過率が約８％以上であり、
波長が７３０ｎｍ〜７８０ｎｍの範囲の場合、垂直入射でのブロック光の平均透過率が約１０％以上であり、かつ
波長が４００ｎｍ〜６８０ｎｍの範囲の場合、入射角６０°で測定した通過光の透過率が９０％以上である、反射型偏光子。
【請求項７】
通過光を実質的に透過し、ブロック光を実質的に反射する反射型偏光子であって、
前記反射型偏光子が３０μｍよりも薄く、
波長４２０ｎｍ〜７５０ｎｍの垂直入射でのブロック光の平均透過率が約４．５％以上であるが、１２％以下であり、かつ
波長が４００ｎｍ〜６８０ｎｍの範囲の場合、入射角６０°で測定した通過光の透過率が９０％以上である、反射型偏光子。
【請求項８】
通過光を実質的に透過し、ブロック光を実質的に反射する反射型偏光子であって、
波長が７３０ｎｍ〜７８０ｎｍの範囲の場合、垂直入射でのブロック光の平均透過率が約１０％以上であるが、３０％以下であり、かつ
波長が４００ｎｍ〜６８０ｎｍの範囲の場合、入射角６０°で測定した通過光の透過率が９０％以上である、反射型偏光子。
【請求項９】
通過光を実質的に透過し、ブロック光を実質的に反射する反射型偏光子であって、
波長６００ｎｍ〜７５０ｎｍの垂直入射でのブロック光の平均透過率が、波長４２０ｎｍ〜６００ｎｍの垂直入射でのブロック光の平均透過率の約１．５倍以上であり、かつ
波長が４００ｎｍ〜６８０ｎｍの範囲の場合、入射角６０°で測定した通過光の透過率が、垂直入射で測定した通過光の透過率以上である反射型偏光子。
【請求項１０】
前記反射型偏光子が２６μｍよりも薄い、請求項１〜９のいずれか一項に記載の反射型偏光子。